(57)【特許請求の範囲】
【請求項１】
間隔を空けて対向する一対の側面部と、
該一対の側面部が対向する方向に対して垂直な方向の該一対の側面部の一方の端部同士を接続する前面部と、
前記一対の側面部の他方の端部よりも前記前面部側で前記一対の側面部同士を接続し、前記前面部と間隔を空けて対向する中間部と
を備え、
前記前面部の表面は割裂状であり、かつ、粗骨材が割れて露出しており、その明度（Ｌ値）が５７．２０以下またはその明度スケール（Ｎ）が７．２以下であり、
前記明度（Ｌ値）は、周囲の影響を除去するために筒状のアタッチメントを用いて色差計によって測定される小口止めブロック。
【請求項２】
前記前面部は、ポーラスコンクリートを割裂して形成される、請求項１に記載の小口止めブロック。
【請求項３】
前記前面部の表面の明度（Ｌ値）が４６．５０以下またはその明度スケール（Ｎ）が５．０以下である、請求項１または２に記載の小口止めブロック。
【請求項４】
前記前面部の表面の明度スケール（Ｎ）が５．０以下であり、かつ、その彩度（Ｃ）が５．０以下である、請求項３に記載の小口止めブロック。
【請求項５】
請求項１〜４のいずれか一項に記載の小口止めブロックを備える小口壁。
【請求項６】
請求項５に記載の小口壁と、
複数の積みブロックを備える擁壁本体部と
を備える擁壁。
【請求項７】
前記積みブロックは、割裂状の表面を有し、かつ、粗骨材が割れて露出しており、該表面の明度（Ｌ値）が５７．２０以下またはその明度スケール（Ｎ）が７．２以下であり、前記明度（Ｌ値）は、周囲の影響を除去するために筒状のアタッチメントを用いて色差計によって測定される、請求項６に記載の擁壁。
【請求項８】
前記表面の明度（Ｌ値）が４６．５０以下またはその明度スケール（Ｎ）が５．０以下である、請求項７に記載の擁壁。
【請求項９】
前記表面の明度スケール（Ｎ）が５．０以下であり、かつ、その彩度（Ｃ）が５．０以下である、請求項８に記載の擁壁。
【発明の詳細な説明】
【技術分野】
【０００１】
この発明は、道路法面や宅地法面等の急勾配の傾斜地の地盤の安定のために構築される擁壁の端部に形成される小口壁用小口止めブロック及びこれを備える小口壁と、小口壁と擁壁本体部とで構築された擁壁とに関する。
【背景技術】
【０００２】
従来、擁壁の構築に用いられていた積みブロック（間知ブロックとも呼ばれている）の概観は極めて無味乾燥であり、そのブロック表面は平滑面であって、装飾を施したといっても、せいぜい、型枠により得た単純な凹凸が設けられているだけであったり、あるいは、顔料を用いて着色されていたりするに過ぎなかった。そして、この擁壁の端部に形成される小口壁も現場打ちコンクリートで打設され、灰白色の平滑なコンクリート面が露出したままであった。
【０００３】
ところが近年、景観が非常に重要視されるようになってきたため、擁壁にも環境と程好く調和する外観が求められてきた。その結果、ブロック表面を割裂状に加工したコンクリートブロックや、ポーラスコンクリート層を設けた表層部を割裂状に加工したコンクリートブロックなど、自然の風合い（色彩）に近いコンクリートブロックが開発されてきている（特許文献１）。しかしながら、擁壁の端部に形成される小口壁は依然として、現場打ちコンクリートで打設され、コンクリート面が露出したままであった。
【０００４】
一方、小口壁を構築する際の現場作業の軽減・効率化の観点から、大型の小口止めブロックが開発されている。さらに、景観上及び効率化の観点から、自然石模様の擁壁と全く同様の自然石模様を施すことができる小口壁用ブロックが開発されている（特許文献２）。
【先行技術文献】
【特許文献】
【０００５】
【特許文献１】特開２０００−３１９９０８号公報
【特許文献２】特開２００３−３２８３７５号公報
【発明の概要】
【発明が解決しようとする課題】
【０００６】
しかしながら、前記大型の小口止めブロックは、施工に重機が必要であり、重機が持ち込めない山間部等では使用できないといった問題点があった。また、このブロック表面は、平滑なコンクリート面が露出したままであるといった問題点もあった。
【０００７】
一方、前記自然石模様を施すことができる小口壁用ブロックは、コンクリートの色合いがそのまま残っていて、自然石模様の積みブロック（擁壁）とは景観的な一体感はとれていても、擁壁周囲の自然環境とは調和がとれているとは言い難いといった問題点があった。すなわち、コンクリートであるために、素材のそのものの明度が９〜１０と高く、自然石模様であっても光を反射しやすく、全体として周囲よりも明度が高く、結果として周囲の環境から浮き上がって見えてしまい、景観の調和が損なわれていた。
【０００８】
また、「多自然川づくりポイントブックＩＩＩ〜中小河川に関する河道計画の技術基準・解説〜」（平成２３年１０月発行、日本河川協会）では、護岸ブロックの明度は６以下が好ましいと記載されているが、明度計測の具体的な方法が示されていないため、計測条件の違いによって結果にばらつきが生じる事が懸念されていた。このため、「護岸ブロックの平均明度計測方法（案）について」（土木研究所自然共生研究センター、全国土木コンクリートブロック協会）の中で、撮影条件（天候、撮影時間帯、照度、ブロック積上方法等）、撮影方法（撮影位置、光源の方向）、解析方法（解析アプリケーションソフト）等について規定されたが、計測方法が煩雑であり、しかも解析及び計測結果は全国土木コンクリートブロック協会が取り扱うことになっているため、撮影者自ら明度を求めることは難しかった。
【０００９】
この発明はこのような問題点を解決するためになされたもので、自然素材に近い明度とテクスチャーとを有し、周囲の環境から浮き上がって見えることのない軽量の小口止めブロック及びこれを備える小口壁並びに小口壁を備える擁壁を提供することを目的とする。
【課題を解決するための手段】
【００１０】
この発明に係る小口止めブロックは、間隔を空けて対向する一対の側面部と、一対の側面部が対向する方向に対して垂直な方向の一対の側面部の一方の端部同士を接続する前面部と、一対の側面部の他方の端部よりも前面部側で前記一対の側面部同士を接続し、前面部と間隔を空けて対向する中間部とを備え、前面部の表面は割裂状であり、かつ、粗骨材が割れて露出しており、その明度（Ｌ値）が５７．２０以下またはその明度スケール（Ｎ）が７．２以下であり、明度（Ｌ値）は、周囲の影響を除去するために筒状のアタッチメントを用いて色差計によって測定される。
前面部は、ポーラスコンクリートを割裂して形成されてもよい。
前面部の表面の明度（Ｌ値）が４６．５０以下またはその明度スケール（Ｎ）が５．０以下、さらに、前面部の表面の明度スケール（Ｎ）が５．０以下であり、かつ、その彩度（Ｃ）が５．０以下であってもよい。
【００１２】
この発明に係る小口壁は、上記いずれかの小口止めブロックを備える。
この発明に係る擁壁は、上記小口壁と、複数の積みブロックを備える擁壁本体部とを備える。
積みブロックは、割裂状の表面を有し、かつ、粗骨材が割れて露出しており、表面の明度（Ｌ値）が５７．２０以下またはその明度スケール（Ｎ）が７．２以下であり、明度（Ｌ値）は、周囲の影響を除去するために筒状のアタッチメントを用いて色差計によって測定される。
表面の明度（Ｌ値）が４６．５０以下またはその明度スケール（Ｎ）が５．０以下、さらに、表面の明度スケール（Ｎ）が５．０以下であり、かつ、その彩度（Ｃ）が５．０以下であってもよい。
【発明の効果】
【００１３】
この発明によれば、小口止めブロック及び積みブロックの前面部の表面が割裂状であり、その明度（Ｌ値）が５７．２０以下またはその明度スケール（Ｎ）が７．２以下であることにより、自然素材に近い明度とテクスチャーとを実現し、周囲の環境から浮き上がって見えることを防止することができる。
【図面の簡単な説明】
【００１４】
【図１】この発明の実施の形態に係る擁壁の正面図である。
【図２】この実施の形態に係る擁壁の小口壁を構成する小口止めブロックの平面図である。
【図３】この実施の形態に係る擁壁の小口壁を構成する小口止めブロックの側面図である。
【図４】この実施の形態に係る擁壁の小口壁を構成する小口止めブロックの正面図である。
【図５】図１のＶ−Ｖ線に沿った断面図である。
【図６】明度（Ｌ）、彩度（Ｃ）、及び明度スケール（Ｎ）との関係を表したグラフである。
【発明を実施するための形態】
【００１５】
以下、この発明の実施の形態を添付図面に基づいて説明する。
図１に示されるように、擁壁１は、複数の小口止めブロック２を鉛直方向に堆積した２つの小口壁３，３と、小口壁３，３間に設けられ、複数の積みブロック４を堆積した擁壁本体部５とから構成されている。小口止めブロック２及び積みブロック４は、基礎コンクリート６の上に堆積され、最上位置にある小口止めブロック２及び積みブロック４の上に、板状の天端コンクリート７が配置されている。尚、以下の説明において、小口止めブロック２を堆積する方向に関して上下方向を定義する。
【００１６】
図２に示されるように、小口止めブロック２は、間隔を空けて対向する一対の側面部１１，１１と、一対の側面部１１，１１の一方の端部１１ａ，１１ａ同士を接続する前面部１２と、一対の側面部１１，１１の他方の端部１１ｂ，１１ｂよりも前面部１２側で一対の側面部１１，１１同士を接続し前面部１２と間隔を空けて対向する中間部１３とを備えている。一対の側面部１１，１１と、前面部１２と、中間部１３とにより、上下方向に開口した第１空間部１４が形成されている。また、一対の側面部１１，１１と、中間部１３とにより、上下方向及び側面部１１，１１の端部１１ｂ，１１ｂ間に開口した第２空間部１５が形成されている。
【００１７】
図３に示されるように、各側面部１１の上縁部１１ｃには、上縁部１１ｃから上方に突出した凸部１６が形成されている。各側面部１１の下縁部１１ｄには、下縁部１１ｄに対して窪んだ凹部１７が形成されている。小口止めブロック２を堆積する際に凸部１６が、真上に位置する小口止めブロック２の凹部１７に嵌まりこむように、凸部１６及び凹部１７が形成されている。
【００１８】
図４に示されるように、前面部１２の表面１２ａは割裂状になっている。前面部１２の表面１２ａを割裂状にするには、例えば、表面同士が一体的に形成されたコンクリートブロック連結体を、その略中央にて二つに割裂すればよい。このようにすれば、その割裂面には、コンクリートの粗骨材が一般のコンクリートを用いた場合よりも多く、なおかつ割れて露出する。このため粗骨材の自然な風合い（色彩）が現れて、コンクリートブロックに自然な風合い（色彩）を効率よく付与できる。
【００１９】
尚、上記表面同士が一体的に形成されたコンクリートブロック連結体において、その略中央付近をポーラスコンクリート層とすることがより好ましい。こうすることによって、割裂面に割れた粗骨材からなる断面を最大限に露出させることができ、粗骨材のもつ自然な風合い（色彩）を更に高めることができる。これは、ポーラスコンクリート層の割裂面が粗いので光を反射しにくくなるだけでなく、陰影がつくことで目立ちにくくなり、より自然の景観に馴染みやすくなるためである。
【００２０】
図１に示されるように、積みブロック４の前面部の表面も割裂状になっている。積みブロック４の前面部の割裂状の表面も、小口止めブロック２の前面部１２の表面１２ａ（図４参照）の作成方法と同じ方法で作成することができる。
【００２１】
図５に示されるように、小口壁３において、各小口止めブロック２の各第１空間部１４は、基礎コンクリート６から天端コンクリート７まで連通して上下方向に延びる１つの大きな空間を形成している。この空間全体に胴込めコンクリート２１が充填されている。また、各小口止めブロック２の各第２空間部１５も同様に、基礎コンクリート６から天端コンクリート７まで連通して上下方向に延びる１つの大きな空間を形成している。この空間全体に裏込めコンクリート２２が充填されている。各第２空間部１５に充填されている裏込めコンクリート２２は、各小口止めブロック２の側面部１１，１１の端部１１ｂ，１１ｂ（図２参照）間の開口から突出して上下の裏込めコンクリート２２と連結して、当該開口を塞ぐような板状の裏込めコンクリート８を構成している。裏込めコンクリート８と地山９との間には、砂利等の裏込材２３が存在している。
【００２２】
尚、小口止めブロック２は、第１空間部１４及び第２空間部１５を有するので、通常のコンクリートブロックよりは一段と軽量化が図られており、小口壁３を形成する際に、重機によらず人手による施工も可能となる。
【００２３】
次に、本発明における小口止めブロック２の前面部１２の割裂状の表面１２ａによる自然な風合い（色彩）について説明する。
小口止めブロック２の前面部１２の表面１２ａの明度（Ｌａｂ表色系のＬ値、以下明度（Ｌ値）と称す）は５６以下であり、明度スケール（ＪＩＳ  Ｚ  ８７２１に準拠）では５．０以下である。
【００２４】
「中小河川に関する河道計画の技術基準」（平成２２年８月改定、国土交通省）には、「石礫、土、植物など、河川景観を構成する要素の多くは自然物であり、一般的に明度（明るさ）や彩度（鮮やかさ）は比較的低いものが多い。土木研究所の研究によると、明度、彩度ともに５以下のものが多いとされている。」と記載されている。すなわち、この小口止めブロック２は、自然物に近い要素（以下、「自然物要素」と称す）であると言える。
【００２５】
次に、本発明の小口止めブロック２の構成材料とその配合等について説明する。
本発明で用いるセメントとしては、各種ポルトランドセメント、各種混合セメント、エコセメント、アルミナセメントからなる群より選ばれる１種以上を使用することができる。また、このセメントに石灰石粉末、石英粉末、石膏、シリカフュームからなる群より選ばれる１種以上を添加して使用することができる。石灰石粉末、石英粉末、石膏については、ブレーン比表面積が３０００〜２００００ｃｍ２／ｇのものを内割りで５０質量％以下で混合することが好ましい。また、シリカフュームについては、ＢＥＴ比表面積が５〜２２ｍ２／ｇであるのものを内割りで２５質量％以下で混合することが好ましい。
【００２６】
本発明で用いる細骨材としては、川砂、山砂、陸砂、海砂、砕砂、硅砂、天然軽量細骨材（パーライト、ヒル石等）、人工軽量細骨材、高炉スラグ細骨材、電気炉酸化スラグ細骨材等からなる群より選ばれる１種以上を使用することができる。
【００２７】
本発明で用いる粗骨材としては、川砂利、海砂利、山砂利、砕石、天然軽量骨材、人工軽量骨材、石灰石粗骨材、高炉スラグ粗骨材、電気炉酸化スラグ粗骨材、再生骨材等からなる群より選ばれる１種以上を使用することができる。
【００２８】
本発明で用いる水は、特に限定されるものではなく、本発明の小口止めブロック２の強度等の物性に悪影響を与えないものであれば使用することができる。
【００２９】
本発明で用いる減水剤は、高性能ＡＥ減水剤、高性能減水剤、ＡＥ減水剤等からなる群より選ばれる１種以上の減水剤が挙げられる。この減水剤の種類（化合物）は、ポリカルボン酸、ナフタレンスルホン酸ホルムアルデヒド縮合物、メラミンスルホン酸ホルムアルデヒド縮合物、リグニンスルホン酸、これらの塩からなる群より選ばれる１種以上が挙げられる。
【００３０】
本発明においては、上記材料以外に、本発明の目的を阻害しない範囲で、空気量調整剤、収縮低減剤、膨張材、顔料等を使用してもよい。
【００３１】
ポーラスコンクリート層の配合としては、セメント：３２０〜４２０ｋｇ／ｍ３、細骨材：９０〜２６０ｋｇ／ｍ３、粗骨材：１４００〜１８００ｋｇ／ｍ３、水：６５〜８５ｋｇ／ｍ３、混和剤（製品の質量）：３．０〜９．０ｋｇ／ｍ３が好ましい。
【００３２】
普通コンクリート層の配合としては、セメント：２６０〜３２０ｋｇ／ｍ３、細骨材：１０００〜１３００ｋｇ／ｍ３、粗骨材：８００〜１０００ｋｇ／ｍ３、水：９０〜１２０ｋｇ／ｍ３、混和剤（製品の質量）：０．８〜２．０ｋｇ／ｍ３が好ましい。
【００３３】
本発明においては、即時脱型したコンクリートブロック連結体を、積算温度が２１６０℃・ｈｒ以上となるように保温養生を行うことが好ましい。
【実施例】
【００３４】
本発明に係る小口止めブロック２の効果を検証するための検証実験を行った。以下に、その検証実験の準備及び方法並びに結果を示す。
【００３５】
［ポーラスコンクリート層の配合］
ポーラスコンクリート層の配合は、普通ポルトランドセメント：３６０ｋｇ／ｍ３、水：７２ｋｇ／ｍ３、粗骨材（最大寸法１３ｍｍ）：１６４５ｋｇ／ｍ３、細骨材（砕砂）：２２５ｋｇ／ｍ３、混和剤：７．５ｋｇ／ｍ３であった。その結果、成形時空隙率は１５．０％、成形時空気量は１．０％であった。
【００３６】
［普通コンクリート層の配合］
普通コンクリート層の配合は、普通ポルトランドセメント：２８０ｋｇ／ｍ３、水：１０５ｋｇ／ｍ３、粗骨材（最大寸法１０ｍｍ）：８５８ｋｇ／ｍ３、細骨材（山砂）：１，１６８ｋｇ／ｍ３、混和剤：１．３ｋｇ／ｍ３であった。その結果、成形時空隙率は４．０％、成形時空気量は１．０％であった。
【００３７】
［ポーラスコンクリート層の割裂状の表面を有するブロックの製造］
２個のコンクリートブロックの表面同士が一体的に形成されるコンクリートブロック連結体製造用型枠に、該型枠中央部に上記ポーラスコンクリート層の配合で示したポーラスコンクリートを、その他の部分に上記普通コンクリート層の配合で示した普通コンクリートをそれぞれ充填して、即時脱型してコンクリートブロック連結体を製造した。次に、このコンクリートブロック連結体を３０℃で３日間養生した。その後、このコンクリートブロック連結体をその中心部で破断装置により破断し、ポーラスコンクリート層の割裂状の表面を有する二つのコンクリートブロックを得た（以下、群１のブロックと称す）。尚、群１のブロックは、実施例１〜８の合計８個のブロックである。
【００３８】
［普通コンクリート層の割裂状の表面を有するブロックの製造］
表面同士が一体的に形成されるコンクリートブロック連結体製造用型枠に、上記普通コンクリート層の配合で示した普通コンクリートを充填して、即時脱枠してコンクリートブロック連結体を製造した。次に、このコンクリートブロック連結体を３０℃で３日間養生した。その後、このコンクリートブロック連結体をその中心部で破断装置により破断し、ブロック表面が普通コンクリート層の割裂面を有する二つのコンクリートブロックを得た（以下、群２のブロックと称す）。尚、群２のブロックは、実施例９〜２３の合計１５個のブロックである。
【００３９】
［割裂状の表面を有しないブロックの製造］
１個取り用型枠に、上記普通コンクリート層の配合で示した普通コンクリートを充填して、即時脱枠してコンクリートブロックを製造した。次に、このコンクリートブロックを３０℃で３日間養生して、表層に割裂面を有しないコンクリートブロックを製造した（以下、群３のブロックと称す）。尚、群３のブロックは、比較例１の１個のブロックである。
【００４０】
［明度（Ｌ値）の測定］
上記の方法で製造した３種類のコンクリートブロック（群１〜３のブロック）について、以下の方法でそのブロックの表面の明度（Ｌ値）を色差計（コニカミノルタ製ＣＲ−２１０）で測定した。
測定箇所は、ブロック１個につき５ヶ所とし、１ヶ所につき３回の測定を行い、合計１５回の測定結果の平均を試験結果とした。尚、１ヶ所の測定範囲の直径は５ｃｍである。また、測定にあたっては周囲の影響（太陽の位置及び太陽光の強弱、照明の位置及び照明の強弱、反射光）を除去するため、専用のアタッチメント（筒状）を用いて行った。尚、群１のブロックについては、表面の凹凸が大きいため、アタッチメントの先端とブロック表面との間の隙間を粘土で被覆して測定を行った。
【００４１】
ところで、このアタッチメントの材質は特に限定されるものではなく、例えば、紙製、樹脂性、ゴム製等で良く、また、形状は円筒状や四角筒状等で良い。尚、このアタッチメントの先端と測定対象物または色差計受光面（受光部）との間に隙間が生じている場合は、この隙間を粘土等で覆う必要がある。
【００４２】
群１〜３のブロックについての明度の測定結果を表１に示す。表１には、彩度の値も示されているが、彩度は下記式により計算した。
【数１】
0005985552.tif 000002
【００４３】
【表１】
0005985552.tif 000003
【００４４】
表１に示した通り、各群の明度（Ｌ値）は、群１では３８．８１〜４４．１２（平均４２．０９）、群２では３９．３０〜５７．２０（平均４７．８１）、群３では５８．０３であり、平滑面を有する普通のコンクリートブロック（群３）に比して、割裂状の表面を有するブロック（群２）の明度（Ｌ値）が低いことがわかり、ポーラスコンクリート層の割裂状の表面を有するブロック（群１）の明度（Ｌ値）がさらに低いことがわかる。
【００４５】
［明度スケールの明度（Ｌ値）測定］
ＪＩＳ  Ｚ  ８７２１に準じて日本規格協会にて販売されている明度スケールについて、明度（Ｌ）を色差計（コニカミノルタ製ＣＲ−２１０）で測定した（以下、群４と称す）。その結果を表２に示す。尚、明度スケールに示される色は、理論上ａ、ｂの値及び彩度は存在しないことになっているが、色差計の測定範囲と明度スケールの色の大きさの関係で測定値が発生するため、参考値として示した。
【００４６】
【表２】
0005985552.tif 000004
【００４７】
表２に示した通り、明度（Ｌ値）は、明度スケールの記号の数値が０．５増加するのに伴って、約１〜２程度増加することから、色差計で明度（Ｌ値）の傾向を把握することは可能である。明度スケールＮ−５．０を色差計で測定した場合、明度（Ｌ値）は４６．４２である。従って、コンクリートブロックの表面の明度（Ｌ値）が４６．４２以下であれば、周囲の環境と違和感なく調和することになる。
【００４８】
そこで、表１と表２の結果から、群１〜群４について、彩度（Ｃ）、明度（Ｌ値）、明度スケール（Ｎ）との関係を図６に示す。図６に示した群４に係わる明度（Ｌ）と明度スケール（Ｎ）の関係は、下記式で表される。
【数２】
0005985552.tif 000005
【００４９】
図６に示した通り、群３（比較例１）の明度（Ｌ値）は５８．０３であり、このときの明度スケール（Ｎ）は７．４である。これに対して、群２（実施例９〜２３）の中で最大の明度（Ｌ値）となったのは、実施例２３の５７．２０であり、このときの明度スケール（Ｎ）は７．２である。さらに、群１（実施例１〜８）の中で最大の明度（Ｌ値）となったのは、実施例８の４４．１２であり、このときの明度スケール（Ｎ）は４．４である。すなわち、群２の全ての明度（Ｌ）は群３の明度（Ｌ）を下回っており、結果として、群３の明度スケール（Ｎ）も下回っている。そして、群１の全ての明度（Ｌ）は群３の明度（Ｌ）を大幅に下回っており、結果として、群３の明度スケール（Ｎ）も大幅に下回っている。
【００５０】
さらに、群１（実施例１〜８）の全ての明度（Ｌ値）は４６．５０（明度スケール（Ｎ）は５．０）を全て下回っているので、群１は全て明度スケール（Ｎ）５．０以下となる。しかも、群１の彩度（Ｃ）の最大値は実施例２の３．５０であるから、群１の彩度（Ｃ）は全て５．０を大幅に下回っている。
【００５１】
以上説明した通り、本発明の割裂状の表面を有するコンクリートブロックは、割裂状の表面を有していないコンクリートブロックよりも明度スケール（Ｎ）が低く、より周囲の環境に調和しやすいものである。さらに、本発明のポーラスコンクリート層の割裂状の表面を有するコンクリートブロックは、割裂状の表面を有していないコンクリートブロックよりも明度スケール（Ｎ）が一段と低く、周囲の環境に極めて調和しやすいものである。しかも、本発明のポーラスコンクリート層の割裂状の表面を有するコンクリートブロックは、明度スケール（Ｎ）及び彩度（Ｃ）とともに５以下であるので、土木研究所の研究によるところの「自然物要素」に該当するものである。
【００５２】
したがって、本発明の割裂状の表面を有する小口止めブロックを用いて構築した小口壁は、周囲の環境と調和するものである。そして、本発明のポーラスコンクリート層の割裂状の表面を有する小口止めブロックは、明度（Ｌ値）が４６．５０（明度スケール（Ｎ）は５．０）以下、且つ彩度（Ｃ）が５．０以下であるので、より好ましい。
【００５３】
さらに、擁壁の構築に用いられる積みブロックについても、そのブロック表面を割裂状、あるいはポーラスコンクリート層の割裂状の表面とすれば、周囲の環境に極めて調和しやすい積みブロックとなり、この積みブロックで構築した擁壁本体も周囲の環境に極めて調和しやすいものとなる。そして、本発明のポーラスコンクリート層の割裂状の表面を有する積みブロックは、明度（Ｌ値）が４６．５０（明度スケール（Ｎ）は５．０）以下、且つ彩度（Ｃ）が５．０以下であるので、より好ましい。
【００５４】
また、積みブロックと小口止めブロックの両方を本発明の割裂状の表面とすれば、これらのブロックで構築した壁面全体が周囲の環境と調和することになるのでより好ましい。そして、ポーラスコンクリート層の割裂状の表面を有する積みブロックとポーラスコンクリート層の割裂状の表面を有する小口止めブロックとを併用すれば、擁壁全体（擁壁本体部と小口壁の両方）が、明度（Ｌ値）は４６．５０（明度スケール（Ｎ）は５．０）以下、且つ彩度（Ｃ）は５．０以下となるので、特に好ましい。
【符号の説明】
【００５５】
１  擁壁、２  小口止めブロック、３  小口壁、４  積みブロック、５  擁壁本体部、１１  側面部、１２  前面部、１２ａ  （前面部の）表面、１３  中間部。
【図１】
0005985552.tif 000006
【図２】
0005985552.tif 000007
【図３】
0005985552.tif 000008
【図４】
0005985552.tif 000009
【図５】
0005985552.tif 000010
【図６】
0005985552.tif 000011